(57)【要約】【課題】  店頭での陳列時には書籍を封印でき、封印を解いた際には書籍の体裁を損ないにくい書籍封印用シール及び書籍の封印方法を提供する。【解決手段】  本発明の書籍封印用シール１は、表面基材１１上に擬似接着層１２と粘着剤層１３とが順次形成されたシール本体１０と、シール本体１０の粘着剤層１３上に積層された剥離シート２０とを有し、シール本体１０の擬似接着層１２及び粘着剤層１３とに所定の間隔を有する一対の切り込み３０，３０が形成されている。本発明の書籍の封印方法は、上記書籍封印用シールから剥離シート２０を剥離し、これにより露出したシール本体１０の粘着剤層１３を、一対の切り込み３０，３０がそれぞれ表紙及び裏表紙の小口側端縁に沿うように書籍本体の表紙及び裏表紙に貼着する。【選択図】    図１
2006058526.tif 000002
【特許請求の範囲】
【請求項１】
表面基材上に擬似接着層と粘着剤層とが順次形成されたシール本体と、該シール本体の粘着剤層上に積層された剥離シートとを有し、
シール本体の擬似接着層及び粘着剤層とに所定の間隔を有する一対の切り込みが形成されていることを特徴とする書籍封印用シール。
【請求項２】
表面基材上に擬似接着層が形成され、該擬似接着層上に所定の間隔を有する一対の粘着剤層が形成されたシール本体と、該シール本体の粘着剤層上に積層された剥離シートとを有し、
シール本体の擬似接着層における粘着剤層が接する領域と接しない領域との境界に、切り込みが形成されていることを特徴とする書籍封印用シール。
【請求項３】
表面基材上に擬似接着層と粘着剤層とが順次形成されたシール本体と、該シール本体の粘着剤層に積層された剥離シートとを有し、
シール本体の擬似接着層及び粘着剤層とに所定の間隔を有する一対の切り込みが形成され、それら切り込み間の粘着剤層の剥離シート側表面に粘着剤層の粘着力を弱める非粘着処理が施されていることを特徴とする書籍封印用シール。
【請求項４】
請求項１〜３のいずれかに記載の書籍封印用シールから剥離シートを剥離し、これにより露出したシール本体の粘着剤層を、一対の切り込みがそれぞれ表紙及び裏表紙の小口側端縁に沿うように書籍本体の表紙及び裏表紙に貼着することを特徴とする書籍の封印方法。
【請求項５】
請求項４の書籍の封印方法により封印されたことを特徴とする書籍。
【発明の詳細な説明】
【技術分野】
【０００１】
本発明は、書籍の立ち読みを防止する書籍封印用シールに関する。さらには、書籍の封印方法、封印された書籍に関する
【背景技術】
【０００２】
書店やコンビニエンスストア等の店頭にて販売される書籍、特に雑誌類は、立ち読みされると販売部数が伸び悩むという問題がある。また、近年では、成人雑誌等の内容が未成年者の目に触れないようにその類の雑誌を封印し、開かないようにして陳列する動きが広がっている。
従来から、立ち読みの防止方法として、書籍全体を透明樹脂フィルムで包装する方法や紐等で結束する方法が知られている。しかし、書籍全体を透明樹脂フィルムで包装する方法や紐等で結束する方法は、包装作業や結束作業が煩雑である上に、コスト高にもなるという問題があった。
そこで、書籍本体の表紙から裏表紙に小口をわたすように粘着テープを貼り付けて封印し、書籍が開かないようにする方法が提案されている（例えば、特許文献１参照）。
【特許文献１】実開平７−４０５３号公報
【発明の開示】
【発明が解決しようとする課題】
【０００３】
しかしながら、従来の封印方法で使用される粘着テープは、表面基材に粘着剤層が設けられた一般的な粘着テープであるため、購入後に封印を解く際にその粘着テープを引き裂いたり、引き剥がしたりしていた。その結果、書籍に粘着テープが残ったり、書籍の一部も引き剥がされたりして書籍の体裁を損なうことがあった。
本発明は、前記事情を鑑みてなされたものであり、店頭での陳列時には書籍を封印でき、封印を解いた際には書籍の体裁を損ないにくい書籍封印用シール及び書籍の封印方法を提供することを目的とする。さらには、立ち読みが防止され、書籍の購入者が封印を解いた際に体裁が損なわれにくい書籍を提供することを目的とする。
【課題を解決するための手段】
【０００４】
本願請求項１の書籍封印用シールは、表面基材上に擬似接着層と粘着剤層とが順次形成されたシール本体と、該シール本体の粘着剤層上に積層された剥離シートとを有し、
シール本体の擬似接着層及び粘着剤層とに所定の間隔を有する一対の切り込みが形成されていることを特徴とする。
本願請求項２の書籍封印用シールは、表面基材上に擬似接着層が形成され、該擬似接着層上に所定の間隔を有する一対の粘着剤層が形成されたシール本体と、該シール本体の粘着剤層上に積層された剥離シートとを有し、
シール本体の擬似接着層における粘着剤層が接する領域と接しない領域との境界に、切り込みが形成されていることを特徴とする。
本願請求項３は、表面基材上に擬似接着層と粘着剤層とが順次形成されたシール本体と、該シール本体の粘着剤層に積層された剥離シートとを有し、
シール本体の擬似接着層及び粘着剤層とに所定の間隔を有する一対の切り込みが形成され、それら切り込み間の粘着剤層の剥離シート側表面に粘着剤層の粘着力を弱める非粘着処理が施されていることを特徴とする。
本発明の書籍の封印方法は、上述した書籍封印用シールから剥離シートを剥離し、これにより露出したシール本体の粘着剤層を、一対の切り込みがそれぞれ表紙及び裏表紙の小口側端縁に沿うように書籍本体の表紙及び裏表紙に貼着することを特徴とする。
本発明の書籍は、上述した書籍の封印方法により封印されたことを特徴とする。
【発明の効果】
【０００５】
本発明の書籍封印用シールは、書籍本体の表紙及び裏表紙に貼り付けられて、店頭での陳列時に書籍を封印でき、立ち読みを防止できる。また、書籍の購入者が封印を解く際には書籍封印用シールを引き裂いたり、引き剥がしたりしなくてよいので、書籍の体裁を損ないにくい。
本発明の書籍の封印方法では、店頭での陳列時に書籍本体を封印するから、立ち読みを防止できる。また、書籍の購入者が封印を解く際に、書籍の体裁を損ないにくい。
本発明の書籍は、立ち読みが防止され、購入者が封印を解いた際に体裁が損なわれにくい。
【発明を実施するための最良の形態】
【０００６】
（書籍封印用シール）
＜第１の実施形態例＞
本発明の書籍封印用シールの第１の実施形態例について説明する。
図１に、本実施形態例の書籍封印用シールを示す。この書籍封印用シール１は、表面基材１１上に擬似接着層１２と粘着剤層１３とが順次形成されたシール本体１０と、シール本体１０の粘着剤層１３上に積層された剥離シート２０とを有するものである。
また、この書籍封印用シール１においては、剥離シート２０、及び、シール本体１０における表面基材１１の擬似接着層１２側の一部と擬似接着層１２と粘着剤層１３とに所定の間隔を有する２本で一対の切り込み３０，３０が形成されている。ここで、所定の間隔は、この書籍封印用シール１の貼着による書籍の封印を確実に解くことができるようにするために、書籍の厚さと略同等であることが好ましい。
この書籍封印用シール１において、表面基材１１の擬似接着層１２側の一部にも切り込み３０，３０が形成されているのは、確実に擬似接着層１２に切り込みを形成するためである。
【０００７】
また、この書籍封印用シール１においては、表面基材１１における擬似接着層１２と反対側の面に易接着コート層１４が形成されて易接着処理が施されている。易接着コート層１４が形成されていれば、容易に印刷可能になり、書籍封印用シール１の意匠性を高めたり、書籍封印用シール１に書籍のキャッチコピーや情報を記載したりすることができる。
なお、易接着コート層１４はシール本体１０の一部である。
【０００８】
以下、書籍封印用シールの各構成を詳細に説明する。
［表面基材］
シール本体１０における表面基材１１としては、例えば、フィルム、不織布、紙等が挙げられる。フィルムの材質としては、ポリプロピレン、ポリエチレン、ポリエステル、ポリスチレン、ポリ塩化ビニル、ナイロン、セロファン、ポリビニルアルーコール等が挙げられる。また、不織布の材質としては、パルプ、レーヨン、マニラ麻、アクリロニトリル、ナイロン、ポリエステル等が挙げられる。また、紙としては、上質紙、樹脂コート紙、水溶紙、水解紙等が挙げられる。
【０００９】
表面基材１１の厚さは１０〜１５０μｍであることが好ましい。表面基材１１の厚さが１０μｍ未満であると書籍封印用シールの強度が低くなって書籍に貼着した際に破断して、書籍を確実に封印できないおそれがある。また、１５０μｍを超えると書籍封印用シールの可撓性が低下して書籍に貼着しにくくなる。
【００１０】
［擬似接着層］
擬似接着層１２は、表面基材１１に対して、剥離可能に接着する樹脂層のことである。また、擬似接着層１２は、表面基材１１と加熱ラミネートする際に互いに相溶しない樹脂を使用した層であること以外特に限定されものではないが、熱可塑性樹脂、熱硬化性樹脂、エラストマー、セルロース等の高分子系多糖類、等を使用した層であることが好ましい。具体的には、例えば、ポリエチレン、ポリプロピレン等のポリオレフィン系の熱可塑性樹脂、ポリテトラフルオロエチレン、ポリビニリデンフルオライド等の含フッ素樹脂類、ポリウレタン、天然ゴム、合成ゴム等のエラストマー類や、カルボキシメチルセルロース等セルロース類、澱粉等の多糖類などが挙げられる。これらの中でも、特に水溶性の樹脂であるカルボキシメチルセルロースを用いることがより好ましい。
【００１１】
擬似接着層１２は表面基材１１に対して０．０５〜１Ｎ／２５ｍｍの接着強度を有するものであることが好ましい。接着強度が０．０５Ｎ／２５ｍｍ未満では、僅かな外力が加わっただけでシールが書籍から剥離する恐れがあるので好ましくない。また１Ｎ／２５ｍｍを超えると表面基材１１と擬似接着層１２の界面で剥離する際の剥離強度が強くなりすぎて、書籍の封印を容易に解くことができず、好ましくない。
【００１２】
擬似接着層１２の厚さは１〜５０μｍであることが好ましく５〜３０μｍであることがより好ましい。擬似接着層１２の厚さが１μｍ未満であると擬似接着層１２の形成が困難であり、５０μｍを超えると必要以上に擬似接着層１２が厚くなり過ぎて不経済である。
【００１３】
また、擬似接着層１２は、単層であってもよいが、複数の異なる樹脂層により形成されていてもよい。複数の層から形成されている場合には、封印を解く際に、擬似接着層１２が異なる樹脂からなる層の層間で剥離し、表面基材１１側と粘着剤層１３側とにそれぞれ分離する仕組みとなっていてもよい。
【００１４】
［粘着剤層］
粘着剤層１３を構成する粘着剤は、ポリマーの種類として、天然ゴム系、合成ゴム系、アクリル系、シリコーン系、ウレタン系、ビニルエーテル系等が挙げられる。また、粘着剤の形態としては、溶剤系、エマルジョン型粘着剤、水溶性粘着剤等の水系、ホットメルト型粘着剤、ＵＶ硬化型粘着剤、ＥＢ硬化型粘着剤等の無溶剤系等が挙げられる。これらの中でも、書籍に書籍封印用シールを貼着したままリサイクルできることから、水溶性の粘着剤が好ましい。水溶性粘着剤としては、例えば、アクリル系粘着剤の一種であるクラリアントポリマー株式会社製モビニールＳ−７１、綜研化学株式会社製ＳＫダインＳＫ−１１７０、ビッグテクノス株式会社製ＡＲ−２０９０、などが挙げられる。
さらに、粘着剤層１３が書籍に貼着されている状態で粘着剤層１３の下の書籍の印刷を視認できるようにするためには、透明の粘着剤を用いることが好ましい。
【００１５】
また、粘着剤層１３には、粘着剤の他に粘着付与剤が含まれていてもよい。粘着付与剤としては、例えば、Ｃ５系石油樹脂、脂環族系石油樹脂、脂環族／芳香族系石油樹脂、テルペン系樹脂、ロジン系樹脂、ロジンエステル系樹脂、テルペン−フェノール樹脂、アルキルフェノール樹脂などが挙げられる。
【００１６】
粘着剤層１３の厚さは１０〜４０μｍであることが好ましく、１５〜２５μｍであることがさらに好ましい。粘着剤層１３の厚さが１０μｍ未満であると書籍に対する粘着力が不足することがあり、４０μｍを超えると必要以上に粘着剤層１３が厚くなり過ぎて不経済であるばかりでなく、ラベル加工時に粘着剤層が基材からはみ出して余白のトリミング工程、オートラベラーによる自動貼りを行う時のトラブルの原因となる恐れがある。
【００１７】
［易接着コート層］
易接着コート層１４は、例えば、セルロース・ウレタン系のアンカーコート剤である大日本インキ化学工業（株）社製ＳＦプライマーＵＧＲ、Ｎｏ．９３０等が挙げられる。
易接着コート層１４の厚さは０．１〜２μｍであることが好ましい。易接着コート層１４の厚さが０．１μｍ未満であるとインキ密着性が低下する傾向にある。また、２μｍを超えると厚くなり過ぎて不経済である上に、書籍封印用シールをロール状に巻き取った際に表面と裏面が接着し、ブロッキング現象を起こしてフィルムの繰り出しが困難になったり、易接着コート層が裏面に付着して表面から脱落する等のトラブルが起きたりする恐れがある。
なお、印刷が不要の際には易接着コート層１４は省略できる。
【００１８】
［剥離シート］
剥離シート２０としては、例えば、グラシン紙、クラフト紙、クレーコート紙、ポリエチレン等のフィルムをラミネートした紙、ポリビニルアルコールやアクリル酸エステル共重合体等の樹脂を塗布した紙、ポリエステルやポリプロピレン等の合成樹脂フィルム等に、剥離剤であるフッ素樹脂やシリコーン樹脂等を塗布したもの等が挙げられる。オートラベラー等の機械で自動貼付を行う場合には、剥離シートとしてグラシン紙をベース基材として使用したものが好ましい。
【００１９】
書籍封印用シール１の形状としては、書籍の封印が可能であれば特に制限されず、テープ状であってもよいし、シート（平判）状であってもよいし、その他任意の形状であってもよい。テープ状の場合、表紙及び裏表紙の小口側端部同士をわたす程度に短くてもよいし、書籍を一周する程度に長くてもよい。
また、書籍封印用シール１は、図２に示すように、ロール状に巻き回してもよい。
さらに、書籍封印用シール１は、シール本体１０に第２の切り込み４０，４０を入れ、その第２の切り込み４０，４０の外側のシール本体１０を取り除いて、図３に示すように、ラベル１０ａ，１０ａ・・・に分割してもよい。
【００２０】
［製造方法］
上記書籍封印用シール１を製造するには、例えば、まず、剥離シート２０の剥離処理面側に粘着剤を塗布して粘着剤層１３を形成する。粘着剤の塗布方法としては、例えば、グラビアロールコーター、ロールコーター、バーコーター、コンマコーター、エアナイフコーター、ダイコーター等を用いた公知の方法を適用できる。また、シルクスクリーン印刷によっても粘着剤を塗布することもできる。シルクスクリーン印刷を適用した場合には、粘着剤層に任意の模様や文字を形成させることができる。
次いで、表面基材１１の片面に押出ラミネート法により溶融した熱可塑性樹脂を積層し、冷却して擬似接着層１２を形成した後、その擬似接着層１２面側に剥離シート２０上の粘着剤層１３を貼り合わせ、一体化して積層体を得る。そして、切断刃と切断刃の位置を固定する固定手段とを備えたスリッタなどを用い、剥離シート２０側から積層体内に切断刃を入れて、剥離シート２０とシール本体１０の表面基材１１の擬似接着層１２側の一部及び擬似接着層１２及び粘着剤層１３とに所定の間隔の切り込み３０，３０を形成する。このようにして書籍封印用シール１を得る。
【００２１】
この製造方法の例では、剥離シート２０と粘着剤層１３と擬似接着層１２とを積層したまま切り込み３０，３０を形成したが、例えば、剥離シート２０を剥離してから粘着剤層１３と擬似接着層１２とに切り込み３０，３０を形成し、再び剥離シートを貼り合わせてもよい。ただし、剥離シート２０と粘着剤層１３と擬似接着層１２とを積層したまま切り込み３０，３０を形成すれば、簡便に粘着剤層１３と擬似接着層１２とに切り込み３０，３０を形成できる。
【００２２】
以上説明した第１の実施形態例の書籍封印用シール１では、剥離シート２０を剥離し、粘着剤層１３を露出させ、その粘着剤層１３を書籍の表紙及び裏表紙に貼着することで書籍を封印することができる。その際、図４に示すように、シール本体１０における擬似接着層１２と粘着剤層１３とに形成された切り込み３０，３０が書籍本体５０の表紙５１及び裏表紙５２の小口側端縁５１ａ，５２ａに沿うように、シール本体１０を書籍本体５０に貼着する。
封印を解く際には、シール本体１０の表面基材１１を引き剥がす。このとき、シール本体１０の粘着剤層１３が書籍本体５０の表紙５１及び裏表紙５２に貼着された領域（以下、貼着領域１０ｂという。）では、図５に示すように、表面基材１１が擬似接着層１２から剥離して、表面基材１１と貼着部１０ｂの擬似接着層１２ｂ及び粘着剤層１３ｂとが分離する。また、シール本体１０の粘着剤層１３が書籍本体５０の小口５３ａに向き合う領域では、表面基材１１と共に切り込み間の擬似接着層１２ａ及び粘着剤層１３ａが書籍本体５０から剥離する。これは、小口５３ａには凹凸があり、粘着剤層１３ａに貼着されないためである。
このように、表面基材１１を引き剥がしてシール本体１０を分解することにより、シール本体１０を引き裂くことなくシール本体１０を小口から除去することができ、書籍の封印を容易に解くことができる。
【００２３】
また、このような書籍封印用シール１のシール本体１０を、書籍本体の表紙または裏表紙に記載した懸賞の当たりはずれや応募用のシリアルナンバー上に貼着すれば、書籍の封印と同時に目隠し機能も発揮する。懸賞の当たりはずれや応募用のシリアルナンバーは、表面基材１１を剥離して、書籍封印用シール１の封印を解いた際に見ることが可能になる。
【００２４】
＜第２の実施形態例＞
本発明に係る書籍封印用シールの第２の実施形態例について説明する。
図６に、本実施形態例の書籍封印用シールを示す。なお、本実施形態例において、第１の実施形態例と同じ構成は図１と同じ符号を付して説明を省略する。
この書籍封印用シール２は、シール本体１０と、シール本体１０の粘着剤層１３上に積層された剥離シート２０とを有するものである。ここで、シール本体１０は、表面基材１１上に擬似接着層１２が形成され、擬似接着層１２上に所定の間隔を有して２つで一対の粘着剤層１３，１３が形成されたものである。なお、粘着剤層１３，１３同士の間は空隙となり、この書籍封印用シール２を書籍に貼着する際にはその空隙の部分を小口に配置する。空隙の部分を小口に配置することで、封印を解いた際に小口に粘着剤層１３が残りにくくなる。
【００２５】
この書籍封印用シール２においては、シール本体１０の擬似接着層１２における粘着剤層１３が接する領域１２ｃと粘着剤層１３が接しない領域１２ｄとの境界に、切り込み３０，３０が形成されている。
また、この書籍封印用シール２においては、粘着剤層１３の幅が剥離シート２０及び擬似接着層１２よりも狭くなっている。粘着剤層１３の幅が剥離シート２０及び擬似接着層１２よりも狭ければ、剥離シート２０等をつまみやすくなり、剥離作業がより簡便になる。
【００２６】
この第２の実施形態例の書籍封印用シール１においても、第１の実施形態例と同様に、図７に示すように、シール本体１０における擬似接着層１２と粘着剤層１３とに形成された切り込み３０，３０が書籍本体５０の表紙５１及び裏表紙５２の小口側端縁５１ａ，５２ａに沿うように、シール本体１０を書籍本体５０に貼着することで、書籍を封印できる。
封印を解く際には、シール本体１０の表面基材１１を引き剥がす。このとき、貼着領域１０ｂでは、図８に示すように、表面基材１１が擬似接着層１２から剥離して、表面基材１１と貼着部の擬似接着層１２ｂ及び粘着剤層１３ｂとが分離する。また、シール本体１０における書籍本体５０の小口５３ａに向き合う領域では、粘着剤層を欠いており、シール本体１０と小口５３ａとが接着することがないので、表面基材１１と共に切り込み間の擬似接着層１２ａが書籍本体５０から剥離する。
このように、表面基材１１を引き剥がしてシール本体１０を分解することにより、シール本体１０を引き裂くことなくシール本体１０を小口から除去することができ、書籍の封印を容易に解くことができる。
【００２７】
＜第３の実施形態例＞
本発明に係る書籍封印用シールの第３の実施形態例について説明する。
図９に、本実施形態例の書籍封印用シールを示す。なお、本実施形態例においても、第１の実施形態例と同じ構成は図１と同じ符号を付して説明を省略する。
この書籍封印用シール３は、表面基材１１上に擬似接着層１２と粘着剤層１３とが順次形成されたシール本体１０と、シール本体１０の粘着剤層１３上に積層された剥離シート２０とを有するものである。
この書籍封印用シール３においては、シール本体１０の擬似接着層１２及び粘着剤層１３とに所定の間隔を有する２本で一対の切り込み３０，３０が形成され、それら切り込み３０，３０間の粘着剤層１３の剥離シート２０側表面には非粘着層１５が形成されている。このように非粘着層１５が形成されていることにより、粘着剤層１３の粘着力を弱める非粘着処理が施されている。ここで、非粘着層１５は、ＵＶ硬化型のインキ、例えば、大日本インキ化学工業（株）社製ダイキュアＲＴ−Ｖの白、メジウム等が挙げられる。
書籍封印用シール３を書籍に貼着する際には中央の非粘着層１５を小口に配置する。非粘着層１５を小口に配置することで、封印を解いた際に小口に粘着剤層１３が残りにくくなる。
【００２８】
この第３の実施形態例の書籍封印用シール１においても、第１の実施形態例と同様に、図１０に示すように、シール本体１０における擬似接着層１２と粘着剤層１３とに形成された切り込み３０，３０が書籍本体５０の表紙５１及び裏表紙５２の小口側端縁５１ａ，５２ａに沿うように、シール本体１０を書籍本体５０に貼着することで、書籍を封印できる。
封印を解く際には、シール本体１０の表面基材１１を引き剥がす。このとき、貼着領域１０ｂでは、図１１に示すように、表面基材１１が擬似接着層１２から剥離して、表面基材１１と貼着部の擬似接着層１２ｂ及び粘着剤層１３ｂとが分離する。また、シール本体１０における書籍本体５０の小口５３ａに向き合う領域では、粘着剤層１３ａ表面が非粘着層１５で覆われており、シール本体１０と小口５３ａとが接着していないので、表面基材１１と共に切り込み間の擬似接着層１２ａ及び粘着剤層１３ａ及び非粘着層１５が書籍本体５０から剥離する。
このように、表面基材１１を引き剥がしてシール本体１０を分解することにより、シール本体１０を引き裂くことなくシール本体１０を小口から除去することができ、書籍の封印を容易に解くことができる。
【００２９】
（書籍の封印方法）
次に、本発明の書籍の封印方法について説明する。
本発明の書籍の封印方法は、上述した書籍封印用シールから剥離シートを剥離し、図４，１２に示すように、これにより露出したシール本体１０の粘着剤層１３を書籍本体５０の表紙５１及び裏表紙５２に貼着する方法である。なお、図示例は、第１の実施形態例の書籍封印用シール１を用いた例である。
この封印方法において、シール本体１０の粘着剤層１３を書籍本体５０の表紙５１及び裏表紙５２に貼着する際には、２本の切り込み３０，３０がそれぞれ書籍本体５０の表紙５１及び裏表紙５２の小口側端縁５１ａ，５２ａに沿うように、シール本体１０を配置させる。図示例では、小口は前小口５３ａであるが、天小口５３ｂ、地小口５３ｃでもよい。
【００３０】
本発明の書籍の封印方法では、上述した書籍封印用シール１の粘着剤層１３を書籍本体５０の表紙５１及び裏表紙５２に貼着するので書籍本体５０を封印できる。しかも、シール本体１０の粘着剤層１３を書籍本体５０に貼着する際には、２本の切り込み３０，３０がそれぞれ表紙５１及び裏表紙５２の小口側端縁５１ａ，５２ａに沿うようにシール本体１０を配置するから、シール本体１０を貼着した後に表面基材１１を引き剥がすことで、封印を解くことができる。つまり、表面基材１１を引き剥がした際に、２本の切り込み３０，３０間の擬似接着層１２ａ及び粘着剤層１３ａが、書籍本体５０に貼着した両端の擬似接着層１２ｂ及び粘着剤層１３ｂから分離するため、封印を解くことができる。なお、小口は通常凹凸を有しているから、粘着剤層１３ａが強固に小口に貼着されることはない。
また、このように封印を解くことで、書籍封印用シール１を引き裂いたり、引き剥がしたりする必要はなくなるから、書籍本体５０を引き裂くことを防止でき、書籍本体５０の体裁を維持できる。粘着剤層１３の粘着剤が再剥離性を有さない場合には、擬似接着層１２ｂ及び粘着剤層１３ｂが書籍本体５０に残るものの、それらは整然と残るため、体裁は充分に保たれている。
【００３１】
（書籍）
本発明の書籍は、上述した書籍の封印方法により封印されたものであり、図１２に示すように、書籍本体５０の表紙及び裏表紙に書籍封印用シールのシール本体１０が貼着されたものである。書籍本体の種類としては限定されず、例えば、雑誌、単行本、文庫本、カタログ冊子などが挙げられるが、特に立ち読み防止が望まれているのは雑誌である。よって、上記書籍の封印方法により封印された雑誌はとりわけ意味のあるものである。
本発明の書籍では、上述した書籍の封印方法で封印されているから、立ち読みが防止されている。さらに、書籍の購入者が封印を解く際には表面基材を引き剥がすだけでよいから、簡便である上に、書籍の一部が引き剥がされにくくなっており、体裁が損なわれにくい。
【実施例】
【００３２】
以下に実施例を挙げて本発明をさらに詳細に説明するが、本発明はこれらに特に限定されるものではない。
（実施例１）
実施例１の書籍封印用シールは、図１に示すような、表面基材１１であるポリエステルフィルム上にＬＤＰＥからなる擬似接着層１２とアクリル系水溶性粘着剤からなる粘着剤層１３とが順次形成されたシール本体１０と、シール本体１０の粘着剤層１３上に積層された片面が剥離処理面のグラシン紙からなる剥離シート２０とを有するものである。そして、この書籍封印用シール１においては、シール本体１０の擬似接着層１２及び粘着剤層１３とに、所定の間隔を有する２本で一対の切り込み３０，３０が形成されている。
【００３３】
以下に、この書籍封印用シール１の製造方法を説明する。
片面に易接着処理が施された表面基材１１であるポリエステルフィルム（厚さ３８μｍ、東洋紡社製コスモシャインＡ４１００）の未処理面側に、透明な熱可塑性樹脂であるＬＤＰＥ（住友化学工業（株）製スミカセンＬ４０５）を押出ラミネート法にて溶融状態で積層して擬似接着層１２を形成した。その際、ＬＤＰＥの樹脂温度を３００℃とし、Ｔダイから吐出して擬似接着層１２の厚みが２０μｍになるようにした。続いて、擬似接着層１２表面にコロナ放電処理を施して印刷用フィルムを得た。なお、ポリエステルフィルム（表面基材１１）と擬似接着層１２との接着強度は０．２Ｎ／２５ｍｍであった。
次に、グラシン紙（坪量６２ｇ、厚さ５７ｇ）の片面にシリコーン剥離処理剤を塗布し、離形処理を施して剥離処理面を設けて剥離シート２０を得た。この剥離シート２０の剥離処理面上にアクリル樹脂系水溶性粘着剤（ビッグテクノス（株）製ＡＲ−２０９０）を乾燥後の厚みが２５μｍになるように塗布し、８０℃で２分間加熱乾燥して粘着剤層１３を形成した。
次いで、この剥離シート２０上に粘着剤層１３が形成されたフィルムと上記の印刷用フィルムとを、粘着剤層１３と擬似接着層１２とが接するように貼り合わせた後、これを巻き回して、幅１００ｍｍ×長さ２００ｍのロール状の積層体を得た。
【００３４】
次いで、ロール状の積層体から積層体を送出し、切断刃と切断刃の位置を固定する固定手段とを備えたスリッタを用い、剥離シート２０側から切断刃を入れて、剥離シート２０とシール本体１０の粘着剤層１３及び擬似接着層１２及び表面基材１１の一部（擬似接着層１２側表面から深さ１〜２μｍ程度）とに切り込み３０，３０を形成した。この切り込み３０，３０は、幅方向の両端から４５ｍｍ内側の位置の２カ所に形成した。
次いで、表面基材１１の易接着処理面に印刷機にて任意のデザインの印刷を設けた。その後、シール本体１０に抜き刃を入れて任意の形状のラベルを成形し、余白部分をトリミングした後、ロール状に巻き取って書籍封印用シールを連続的に製造した。
【００３５】
このようにして得た書籍封印用シール１から剥離シート２０を剥離し、図４に示すように、これにより露出したシール本体１０の粘着剤層１３を、切り込み３０，３０が表紙５１及び裏表紙５２の小口側端縁５１ａ，５２ａに沿うように書籍本体５０に貼着して書籍本体５０を部分的に封印した。
【００３６】
（実施例２）
実施例２の書籍封印用シールは、図６に示すような、シール本体１０と、シール本体１０の粘着剤層１３上に積層された片面が剥離処理面のグラシン紙からなる剥離シート２０とを有するものである。この書籍封印用シール２においては、シール本体１０は、表面基材１１であるＯＰＰフィルム上にＬＤＰＥからなる擬似接着層１２が形成され、擬似接着層１２上に所定の間隔を有して２つで一対のアクリル系水溶性粘着剤からなる粘着剤層１３，１３が形成されている。また、シール本体１０の擬似接着層１２における粘着剤層１３が接する領域１２ｃと接しない領域１２ｄとの境界に、切り込み３０，３０が形成されている。
【００３７】
以下に、この書籍封印用シール２の製造方法を説明する。
表面基材として、片面に易接着処理が施された表面基材１１であるＯＰＰフィルム（厚さ５０μｍ、王子製紙（株）製ダイヤライト５０ＣＬ−０１Ａ）を用い、アクリル系水溶性粘着剤を剥離シートの剥離処理面に所定の間隔で縞状に塗布したこと以外は実施例１と同様にして積層体を製造した。なお、表面基材１１と擬似接着層１２との接着強度は０．５Ｎ／２５ｍｍであった。
次いで、積層体から剥離シート２０を剥離した後、擬似接着層１２における粘着剤層１３が接する領域１２ｃと粘着剤層１３が接しない領域１２ｄの境界に切り込みを形成した。そして、剥離シート２０と粘着剤層１３とを再び貼り合わせ、これを巻き取って書籍封印用シールを連続的に製造した。
そして、この書籍封印用シールを用い、実施例１と同様にして書籍を封印した。
【００３８】
（実施例３）
実施例３の書籍封印用シールは、図９に示すように、表面基材１１であるポリエステルフィルム上にＬＤＰＥからなる擬似接着層１２とアクリル系水溶性粘着剤からなる粘着剤層１３とが順次形成されたシール本体１０と、シール本体１０の粘着剤層１３上に積層された片面が剥離処理面のグラシン紙からなる剥離シート２０とを有するものである。
この書籍封印用シール３においては、シール本体１０の擬似接着層１２及び粘着剤層１３とに所定の間隔を有する２本で一対の切り込み３０，３０が形成され、それら切り込み３０，３０間の粘着剤層１３の剥離シート２０側表面には非粘着層１５が形成されている。
【００３９】
以下、この書籍封印用シール３の製造方法を説明する。
実施例１と同様にして積層体を製造した後、その積層体から剥離シート２０を剥離し、スリッタを用いて、粘着剤層１３側から切断刃を入れて、シール本体１０の粘着剤層１３及び擬似接着層１２と表面基材１１の一部（深さ１〜２μｍ程度）とに切り込み３０，３０を形成した。この切り込み３０，３０は、幅方向の両端から４５ｍｍ内側の位置の２カ所に形成した。
次いで、粘着剤層１３における切り込み３０，３０間及び端部の剥離シート２０側表面に、ＵＶ硬化型オフセットインキ（大日本インキ化学工業（株）製ダイキュアＲＴ−Ｖ白）を印刷した。その後、紫外線を照射し硬化させて非粘着層１５を形成して粘着剤層の粘着力を弱める非粘着処理を施してから、剥離シート２０と粘着剤層１３とを貼り合わせた。
次いで、表面基材における易接着処理面に印刷機にて任意のデザインの印刷を設けた。その後、シール本体１０に抜き刃を入れて任意の形状のラベルを成形し、余白部分をトリミングした後、ロール状に巻き取って書籍封印用シールを連続的に製造した。
このようにして得た書籍封印用シールから剥離シートを剥離し、これにより露出したシール本体の粘着剤層を、切り込みが表紙及び裏表紙の小口側端縁に沿うように書籍に貼着して書籍を部分的に封印した。
【００４０】
（実施例４）
実施例４の書籍封印用シールは、層構成が実施例２と同様であるが、粘着剤層１３がシルクスクリーン印刷により形成されたものである。すなわち、粘着剤層１３には、図１３に示すように、パターン１３ｃ，１３ｄが形成されている。
【００４１】
実施例１と同様にして印刷用フィルムを作製し、その印刷フィルムの擬似接着層１２と表面基材１１の一部（深さ１〜２μｍ程度）とに切り込み３０，３０を形成した。この切り込み３０，３０は、幅方向の両端から４５ｍｍ内側の位置の２カ所に形成した。
次いで、印刷フィルムを所定の寸法の平判（枚葉）状に加工した後、擬似接着層１２上に、任意の図柄又は文字型が形成されたメッシュのシルクスクリーンを配置した。次いで、シルクスクリーンの貫通孔から、シルクスクリーン印刷用粘着剤（帝国インキ製造社製ＣＡＴ−１３００Ｓ）を、乾燥後の厚みが２５±５μｍの厚みになるように塗布し、８０℃で２分間加熱乾燥して粘着剤層１３を形成した。ただし、２本の切り込み３０，３０間の擬似接着層１２には粘着剤は塗布しなかった。
次いで、粘着剤層１３に、片面側が離形処理された両面ポリエチレンラミネートクラフト紙（坪量１１０ｇ）を貼り合わせた。
さらに、表面基材１１における擬似接着層１２と反対側の面に、シルクスクリーン印刷機もしくは枚葉オフセット印刷機等で任意の印刷やつや出し加工（ニスコートやＰＰのドライラミネート加工）を施した。その後、シール本体１０に抜き刃を入れて任意の形状のラベルを成形し、余白部分をトリミングした後、ロール状に巻き取って書籍封印用シールを連続的に製造した。
その後、実施例１と同様に、得られた書籍封印用シールを用いて、書籍を部分的に封印した。
【００４２】
（実施例５）
粘着剤層の粘着剤として、アクリル系粘着剤（綜研化学（株）社製ＳＫダイン「ＳＫ−１７１７」）１００質量部に対してイソシアネート系硬化剤Ｌ−４５，１．５質量部を含有する粘着剤組成物を用いたこと以外は実施例１と同様にして書籍封印用シールを製造した。
そして、この書籍封印用シールを用い、実施例１と同様にして書籍を封印した。
【００４３】
（実施例６）
片面に易接着処理が施された表面基材１１であるＯＰＰフィルム（厚さ５０μｍ、王子製紙（株）製ダイヤライト５０ＣＬ−０１Ａ）を用い、その未処理面側に、予め調製しておいた日本製紙ケミカル（株）社製カルボキシメチルセルロース「サンローズＦＴ−３」の５％水溶液を乾燥後の膜厚が５μｍになるように塗布し１００℃で８分間乾燥して擬似接着層１２を形成させて印刷用フィルムを得た。なお、表面基材１１と擬似接着層１２との接着強度は０．１Ｎ／２５ｍｍであった。そして、それ以降の工程を実施例１と同様にして書籍封印用シール１を得た。
そして、この書籍封印用シールを用い、実施例１と同様にして書籍を封印した。
【００４４】
（比較例１）
グラシン紙（坪量６２ｇ、厚さ５７ｇ）の片面にシリコーン剥離処理剤により剥離処理を施して剥離処理面を形成し、その剥離処理面上にアクリル樹脂系水溶性粘着剤（ビッグテクノス（株）製ＡＲ−２０９０）を乾燥後の厚みが２５μｍになるように塗布して粘着剤層を形成した。そして、その粘着剤層を、片面に易接着処理が施された表面基材であるポリエステルフィルム（厚さ３８μｍ、東洋紡社製コスモシャインＡ４１００）の未処理面側に貼り合わせ、切り込みを形成せずに書籍封印用シールを製造した。
この書籍封印用シールから剥離シートを剥離し、これにより露出した粘着剤層を、表紙及び裏表紙に対する貼着面積が略均等になるように書籍に貼着して書籍を部分的に封印した。
【００４５】
上記実施例１〜６及び比較例１について以下のように評価した。評価結果を表１に示す。
＜擬似接着層の接着強度の測定法＞
ＪＩＳ  Ｚ  ０２３７（２０００年度版）に従って、幅２５ｍｍ×長さ約１２０ｍｍの測定用試験片を５本切り出した。切り出したサンプル片を１時間以上、２３℃×５０％の環境下に放置し、雰囲気に馴染ませた。その後、測定機としてエーアンドディ社製テンシロン万能試験機「ＲＴＡ−１００」を使用して擬似接着層を表面基材から１８０度方向に３００ｍｍ／分の速度で剥離し、その際の応力を測定してその平均値を求めた。
【００４６】
＜粘着剤層の接着強度の測定法＞
ＪＩＳ  Ｚ  ０２３７（２０００年度版）に従って、全面に粘着剤が付いた幅２５ｍｍ×長さ約１００ｍｍの測定用試験片を５本切り出した。切り出したサンプル片を１時間以上２３℃×５０％の環境下に放置し、雰囲気に馴染ませた後に、被着体に貼付し３０日間２３℃×５０％で放置した。そして、測定機としてエーアンドディ社製テンシロン万能試験機「ＲＴＡ−１００」を使用して試験片を被着体から１８０度方向に３００ｍｍ／分の速度で剥離し、その際の応力を測定してその平均値を求めた。
なお、粘着強度の測定は、擬似接着層付きの試験片では正確に測定することが困難なため、粘着剤を直接表面基材１１に塗布したものを用いて行った。
【００４７】
＜再剥離性＞
各書籍封印用シールから剥離シートを剥離し、露出したシール本体の粘着剤層を、小口をまたぐと共に表紙及び裏表紙の小口側端縁に切り込みが沿うように週刊誌に貼着して封印した。そして、書籍封印用シールで封印した週刊誌を２３℃×５５％の環境下で３０日放置した後に、手でシール本体の表面基材を剥がした。その際、実施例１〜６では、表面基材と擬似接着層との界面で剥離しつつ、切り込み間の擬似接着層及び粘着剤層が分離した。一方、比較例１では、書籍封印用シールの粘着剤層と週刊誌の表紙及び裏表紙との間で剥離した。
この剥離において、週刊誌が破れなかった場合を○、破れた場合を×と評価した。また、書籍封印用シールにより週刊誌を汚染しなかった場合には○、週刊誌を汚染した場合には×と評価した。
【００４８】
＜粘着剤の水溶性試験方法）
粘着剤質量が既知の書籍封印用シール試験片を準備し、紙にインキ刷りっぱなしの週刊誌の表紙及び裏表紙に書籍封印用シールを貼着し、２３℃×３０日放置した。その後、２５±５℃の範囲に温度調節された水道水中に、書籍封印用シールを貼り付けた週刊誌を表紙ごと浸漬しラボスターラにて攪拌翼が表紙と接触しないように注意しながら、２０ＲＰＭの回転数で１時間攪拌した。その際、脱落した書籍封印用シールの粘着剤塗布面を目視観察した。そして、取り出したシール試験片を８０℃前後の乾燥機で１時間乾燥した後、シール質量を測定して粘着剤の残存率を計算した。
【００４９】
【表１】
2006058526.tif 000003
【００５０】
本願請求項１の範囲を満たす実施例１，５，６、本願請求項２の範囲を満たす実施例２，４、本願請求項３の範囲を満たす実施例３では、粘着剤層の接着力は充分に確保されているので、週刊誌を封印できる。また、表面基材と擬似接着層との接着強度が弱いので容易に表面基材を剥離でき、封印を解くことができる。さらに、実施例１〜６では、週刊誌の破損や汚染が防止されていた。しかも、実施例１〜３，６では、粘着剤として水溶性のものを使用したのでリサイクル性に優れる。
一方、一般的な粘着シートと同じ構成の比較例１では、封印は可能であるものの、週刊誌から粘着シートを剥がすのが困難であった。
【図面の簡単な説明】
【００５１】
【図１】本発明に係る書籍封印用シールの第１の実施形態例を示す断面図である。
【図２】ロール状の書籍封印用シールの一例を示す斜視図である。
【図３】ロール状の書籍封印用シールの他の例を示す斜視図である。
【図４】図１の書籍封印用シールを書籍本体に貼着したときの状態を示す断面図である。
【図５】図１の書籍封印用シールを書籍本体に貼着した後に表面基材を引き剥がした状態を説明する図である。
【図６】本発明に係る書籍封印用シールの第２の実施形態例を示す断面図である。
【図７】図６の書籍封印用シールを書籍本体に貼着したときの状態を示す断面図である。
【図８】図６の書籍封印用シールを書籍本体に貼着した後に表面基材を引き剥がした状態を説明する図である。
【図９】本発明に係る書籍封印用シールの第３の実施形態例を示す断面図である。
【図１０】図９の書籍封印用シールを書籍本体に貼着したときの状態を示す断面図である。
【図１１】図９の書籍封印用シールを書籍本体に貼着した後に表面基材を引き剥がした状態を説明する図である。
【図１２】本発明の書籍の封印方法を説明する斜視図である。
【図１３】実施例４における粘着剤層のパターンを示す図である。
【符号の説明】
【００５２】
１，２，３  書籍封印用シール
１０  シール本体
１１  表面基材
１２，１２ａ，１２ｂ  擬似接着層
１２ｃ  擬似接着層における粘着剤層が接する領域
１２ｄ  擬似接着層における粘着剤層と接しない領域
１３，１３ａ，１３ｂ  粘着剤層
１３ｃ，１３ｄ  パターン
１５  非粘着層
２０  剥離シート
３０  切り込み
５０  書籍本体
５１  表紙
５１ａ  表紙の小口側端縁
５２  裏表紙
５２ａ  裏表紙の小口側端縁
５３ａ  前小口
５３ｂ  天小口
５３ｃ  地小口
【図１】
2006058526.tif 000004
【図２】
2006058526.tif 000005
【図３】
2006058526.tif 000006
【図４】
2006058526.tif 000007
【図５】
2006058526.tif 000008
【図６】
2006058526.tif 000009
【図７】
2006058526.tif 000010
【図８】
2006058526.tif 000011
【図９】
2006058526.tif 000012
【図１０】
2006058526.tif 000013
【図１１】
2006058526.tif 000014
【図１２】
2006058526.tif 000015
【図１３】
2006058526.tif 000016